(57)【要約】【課題】ホタテ貝殻粉末を含む外装塗材組成物を用いた建物の外装構成体の好適な構成を提供する。【解決手段】建物外装を形成する外装構成体１Ｃにおいて、屋内側に塗布された外装下塗り材１Ｃ１の層と、外装下塗り材１Ｃ１の層の屋外側の面に塗布された外装上塗り材１Ｃ３の層と、を少なくとも備え、外装下塗り材は、外装下塗り材組成物に水分を添加して調製されたものであって、外装下塗り材組成物は、ホタテ貝殻を粉砕して０．２０mm〜０．７０mmの粒径範囲に篩い選別した１０〜２０質量％のホタテ貝殻粉末と、５０〜７０質量％の固化材と、を少なくとも含み、かつ、外装上塗り材は、外装上塗り材組成物に水分を添加して調製されたものであって、外装上塗り材組成物は、３５〜４５質量％のホタテ貝殻粉末と、２５〜４５質量％の固化材と、を少なくとも含む。ホタテ貝殻を４７０℃〜５３０℃にて焼成した後に粉砕してもよい。【選択図】図１
2014047544.tif 000002
【特許請求の範囲】
【請求項１】
建物の外装を形成する外装構成体（１Ｃ）において、
屋内側に塗布された外装下塗り材（１Ｃ１）の層と、
前記外装下塗り材（１Ｃ１）の層の屋外側の面に塗布された外装上塗り材（１Ｃ３）の層と、を少なくとも備え、
前記外装下塗り材（１Ｃ１）は、外装下塗り材組成物に水分を添加して調製されたものであって、前記外装下塗り材組成物は、ホタテ貝殻を粉砕して０．２０mm〜０．７０mmの粒径範囲に篩い選別した１０〜２０質量％のホタテ貝殻粉末と、５０〜７０質量％の固化材と、を少なくとも含み、かつ、
前記外装上塗り材（１Ｃ３）は、外装上塗り材組成物に水分を添加して調製されたものであって、前記外装上塗り材組成物は、３５〜４５質量％の前記ホタテ貝殻粉末と、２５〜４５質量％の固化材と、を少なくとも含むことを特徴とする
建物の外装構成体。
【請求項２】
前記ホタテ貝殻粉末が、ホタテ貝殻を４７０℃〜５３０℃にて焼成した後に粉砕したものであることを特徴とする請求項１に記載の建物の外装構成体。
【請求項３】
前記外装下塗り材（１Ｃ１）の層に埋設されたネット状の補強材（１Ｃ２）をさらに有することを特徴とする請求項１又は２に記載の建物の外装構成体。
【請求項４】
前記外装上塗り材（１Ｃ３）の層の屋外側に塗布されたオーバーコート材（１Ｃ５）の層をさらに有することを特徴とする請求項１〜３のいずれかに記載の建物の外装構成体。
【請求項５】
前記外装下塗り材（１Ｃ１）の層が、建物の躯体の外側に設置された断熱ボード（１Ｂ３）の屋外側の面に塗布されることを特徴とする請求項１〜４のいずれかに記載の建物の外装構成体。
【請求項６】
屋内側に塗布された外装下塗り材（１Ｃ１）の層と、前記外装下塗り材（１Ｃ１）の層の屋外側の面に塗布された外装上塗り材（１Ｃ３）の層と、を少なくとも備えて建物の外装を形成する外装構成体（１Ｃ）における前記外装下塗り材を構成する水分以外の外装下塗り材組成物であって、
ホタテ貝殻を粉砕して０．２０mm〜０．７０mmの粒径範囲に篩い選別した１０〜２０質量％のホタテ貝殻粉末と、５０〜７０質量％の固化材と、を少なくとも含むことを特徴とする外装下塗り材組成物。
【請求項７】
前記ホタテ貝殻粉末が、ホタテ貝殻を４７０℃〜５３０℃にて焼成した後に粉砕したものであることを特徴とする請求項６に記載の外装下塗り材組成物。
【請求項８】
屋内側に塗布された外装下塗り材（１Ｃ１）の層と、前記外装下塗り材（１Ｃ１）の層の屋外側の面に塗布された外装上塗り材（１Ｃ３）の層と、を少なくとも備えて建物の外装を形成する外装構成体（１Ｃ）における前記外装上塗り材を構成する水分以外の外装上塗り材組成物であって、
ホタテ貝殻を粉砕して０．２０mm〜０．７０mmの粒径範囲に篩い選別した３５〜４５質量％のホタテ貝殻粉末と、２５〜４５質量％の固化材と、を少なくとも含むことを特徴とする外装上塗り材組成物。
【請求項９】
前記ホタテ貝殻粉末が、ホタテ貝殻を４７０℃〜５３０℃にて焼成した後に粉砕したものであることを特徴とする請求項８に記載の外装上塗り材組成物。
【発明の詳細な説明】
【技術分野】
【０００１】
本発明は、ホタテ貝殻粉末を含む外装塗材組成物及びこれを用いた建物の外装構成体に関する。
【背景技術】
【０００２】
ホタテ貝は、貝柱以外は利用されないため、大量のホタテ貝殻が産業廃棄物となっている。従来、このようなホタテ貝殻を建築資材として利用する幾つかの技術が提示されている。
【０００３】
特許文献１は、ホタテ貝殻粉末を主成分とする漆喰材料及びタイル並びに製造方法を開示している。特許文献１では、漆喰材料として、ホタテ貝殻を３５０〜４５０℃で焼成し、これを粉砕した炭酸カルシウムを主成分とするホタテ貝殻粉末の最大粒径が２mm、１０００μm篩下が９５〜１００mass%、７８０μm篩下９５〜１００mass％、７５μm篩下が５mass％以下になるように粒度調節したホタテ貝殻粉末を、水分を除く漆喰材料全量の４０〜６０mass％となるように配合している。漆喰材料のその他の成分としては、消石灰、すさ・顔料等を含めている。また、タイルの場合は、その他の成分として、消石灰、白セメント、軽量骨材・すさ・顔料等を含めている。いずれの場合も、水分を添加して混練して用いる。タイルの場合は、所定の形状にプレス成型する。
【先行技術文献】
【特許文献】
【０００４】
【特許文献１】特開２００７−２８４２９４号公報
【発明の概要】
【発明が解決しようとする課題】
【０００５】
上記の通り、ホタテ貝殻粉末を主成分とする漆喰材料は提示されているが、実際の建物への好適な適用形態については、提示されていない。特にホタテ貝殻粉末は、殺菌力と耐久性に優れているので、建物におけるカビや藻の発生しやすい箇所、例えば、屋外の温度及び湿度、並びに風雨等の天候に曝される外装への適用が好ましいと予想される。
【０００６】
以上に鑑み、本発明は、ホタテ貝殻粉末を含む外装塗材組成物を用いた建物の外装構成体の好適な構成を提供することを目的とする。
【課題を解決するための手段】
【０００７】
上記の目的を達成するために、本発明は、以下の構成を提供する。なお、括弧内の符号は、後述する実施形態を例示した図面中の符号であり、ここでは参考のために付する。
本発明の第１の態様は、建物の外装を形成する外装構成体（１Ｃ）において、屋内側に塗布された外装下塗り材（１Ｃ１）の層と、前記外装下塗り材（１Ｃ１）の層の屋外側の面に塗布された外装上塗り材（１Ｃ３）の層と、を少なくとも備え、前記外装下塗り材（１Ｃ１）は、外装下塗り材組成物に水分を添加して調製されたものであって、前記外装下塗り材組成物は、ホタテ貝殻を粉砕して０．２０mm〜０．７０mmの粒径範囲に篩い選別した１０〜２０質量％のホタテ貝殻粉末と、５０〜７０質量％の固化材と、を少なくとも含み、かつ、前記外装上塗り材（１Ｃ３）は、外装上塗り材組成物に水分を添加して調製されたものであって、前記外装上塗り材組成物は、３５〜４５質量％の前記ホタテ貝殻粉末と、２５〜４５質量％の固化材と、を少なくとも含むことを特徴とする。
【０００８】
上記の態様において、前記ホタテ貝殻粉末が、ホタテ貝殻を４７０℃〜５３０℃にて焼成した後に粉砕したものであることが、好適である。
また、前記外装下塗り材（１Ｃ１）の層に埋設されたネット状の補強材（１Ｃ２）をさらに有することが、好適である。
また、前記外装上塗り材（１Ｃ３）の層の屋外側に塗布されたオーバーコート材（１Ｃ５）の層をさらに有することが好適である。
また、前記外装下塗り材（１Ｃ１）の層が、建物の躯体の外側に設置された断熱ボード（１Ｂ３）の屋外側の面に塗布されることが、好適である。
【０００９】
本発明の第２の態様は、屋内側に塗布された外装下塗り材（１Ｃ１）の層と、前記外装下塗り材（１Ｃ１）の層の屋外側の面に塗布された外装上塗り材（１Ｃ３）の層と、を少なくとも備えて建物の外装を形成する外装構成体（１Ｃ）における前記外装下塗り材を構成する水分以外の外装下塗り材組成物であって、ホタテ貝殻を粉砕して０．２０mm〜０．７０mmの粒径範囲に篩い選別した１０〜２０質量％のホタテ貝殻粉末と、５０〜７０質量％の固化材と、を少なくとも含むことを特徴とする。また、ホタテ貝殻粉末は、ホタテ貝殻を４７０℃〜５３０℃にて焼成した後に粉砕することが好適である。
【００１０】
本発明の第３の態様は、屋内側に塗布された外装下塗り材（１Ｃ１）の層と、前記外装下塗り材（１Ｃ１）の層の屋外側の面に塗布された外装上塗り材（１Ｃ３）の層と、を少なくとも備えて建物の外装を形成する外装構成体（１Ｃ）における前記外装上塗り材を構成する水分以外の外装上塗り材組成物であって、ホタテ貝殻を粉砕して０．２０mm〜０．７０mmの粒径範囲に篩い選別した３５〜４５質量％のホタテ貝殻粉末と、２５〜４５質量％の固化材と、を少なくとも含むことを特徴とする。また、ホタテ貝殻粉末は、ホタテ貝殻を４７０℃〜５３０℃にて焼成した後に粉砕することが好適である。
【発明の効果】
【００１１】
本発明による建物の外装構成体は、ホタテ貝殻粉末を含む組成の異なる２種類の外装塗材組成物に水分を添加してそれぞれ調製された２種類の外装塗材による各層を積層した構成を有する。２種類の外装塗材組成物とは、外装下塗り材組成物及び外装上塗り材組成物であり、２種類の外装塗材とは、外装下塗り材及び外装上塗り材である。屋内側に位置する外装下塗り材の層は、ホタテ貝殻粉末の割合を少なく固化材の割合を多くしており、ホタテ貝殻粉末の殺菌力及び耐久性を保持しつつ屋内側の外装下地となる構成部材の表面に対して強固に接合することができる。一方、屋外側に位置する外装上塗り材の層は、ホタテ貝殻粉末の割合を多く固化材の割合を少なくしており、ホタテ貝殻粉末の殺菌力及び耐久性による屋外環境からの保護に適しているとともに、白色と滑らかさをもった仕上がり面を得ることができる。これらの２層の組合せにより、ホタテ貝殻粉末の特長を生かした外装構成体を実現している。
【００１２】
いずれの外装塗材組成物においても、ホタテ貝殻粉末として粒径範囲を０．２０mm〜０．７０mmに篩い選別したものを用いている。０．７０mm以上の範囲を排除したことにより、塗布し易い施工性を確保するとともに、大径の粒体による表面のざらつきがなく滑らかな仕上がり面が得られるものとなっている。また、０．２０mm未満の範囲を排除したことにより、養生後の細かいひびの発生を回避している。粒径が小さいほど緻密にはなるが収縮し易くひびが発生しやすいためである。
【００１３】
ホタテ貝殻粉末は、未焼成粉末でもよいが、焼成粉末とするとさらに効果的である。焼成粉末の場合は４７０℃〜５３０℃で焼成することが好適である。この焼成温度は、７００℃以上の高温で焼成した場合に生じる炭酸カルシウムから生石灰への変成を避けるためである。生石灰は常温に戻ると次第に消石灰に変化するが、骨材としての役割すなわち強度を確保する機能を果たせない。本発明では、ホタテ貝殻粉末を外装塗材組成物における骨材として含めており、固化材は別途添加する。ホタテ貝殻粉末が骨材となり、固化材がホタテ貝殻粉末の粒子と粒子を結合させることにより、全体としての強度を確保することができる。
【００１４】
ホタテ貝殻粉末は、大量に発生するホタテ貝殻の産業廃棄物を原料とするため、低コストに製造することができる。
【００１５】
その他、外装下塗り材の層にネット状の補強材を埋設することにより、外装構成体の強度を向上させることができる。
また、外装上塗り材の層の屋外側に塗布されたオーバーコート材の層は、屋外に面する表面を保護することができる。
また、外装下塗り材が、建物躯体の屋外側に設置された断熱ボードに塗布されることにより、外装構成体を外断熱工法と好適に組み合わせることが可能となる。構造躯体が、鉄筋コンクリートの場合も木造の場合も適用可能である。
【図面の簡単な説明】
【００１６】
【図１】本発明による外装構成体を木造建物の外壁に適用した一例を模式的に示した展開斜視図である。
【図２】図２は、本発明による外装構成体を鉄筋コンクリート建物の外壁に適用した一例を模式的に示した展開斜視図である。
【図３】図１及び図２の外装構成体１Ｃの断面を、厚さを誇張して概略的に示した図である。
【発明を実施するための形態】
【００１７】
以下、図面を参照して本発明の実施の形態を説明する。
図１は、本発明による外装構成体を木造建物の外壁に適用した一例を模式的に示した展開斜視図である。
【００１８】
木造建物の外壁１０の構造躯体は、柱１Ａ１と間柱１Ａ２を有し、これらの屋外側に構造用合板１Ａ３が固定されている。柱１Ａ１と間柱１Ａ２の間隙にはグラスウール又はロックウール等の充填断熱材１Ｂ１が充填されている。構造用合板１Ａ３の屋外側には透湿防水シート１Ｂ２を介してポリスチレンフォーム等の断熱ボード１Ｂ３が設置されている。断熱ボード１Ｂ３の屋外側に外装構成体１Ｃが設けられる。
【００１９】
外装構成体１Ｃは、各々面状に拡がる複数の構成要素からなる積層構成を有する。最も屋内側の層として外装下塗り材１Ｃ１が設けられる。外装下塗り材１Ｃ１は、断熱ボード１Ｂ３の屋外側の面上に塗布される。外装下塗り材１Ｃ１の厚さは、例えば１．５〜２．５mmであるが、この範囲に限定するものではない。外装下塗り材１Ｃ１の層には、補強材１Ｃ２が埋設されることが好ましい。補強材１Ｃ２は、例えばガラス繊維ネット（一例として繊維径０．３５mm、網目４mm×４mm程度）である。
【００２０】
外装下塗り材１Ｃ１の屋外側の面に、外装上塗り材１Ｃ３の層が塗布される。外装上塗り材１Ｃ３の厚さは、例えば１．５〜２．５mmであるが、この範囲に限定するものではない。
【００２１】
外装上塗り材１Ｃ３の屋外側には、任意に塗布されるオーバーコート調整材１Ｃ４の層を介して、最外層であるオーバーコート材１Ｃ５の層が塗布される。オーバーコート材１Ｃ５は表面保護のためのものであり、例えばアクリル樹脂系の建築用仕上げ塗材である。オーバーコート調整材１Ｃ４は、オーバーコート材１Ｃ５を補助又は補強する必要がある場合に塗布される。
【００２２】
オーバーコート調整剤１Ｃ４及びオーバーコート材１Ｃ５の厚さは、外装下塗り材１Ｃ１及び外装上塗り材１Ｃ３に比べて薄い。外装構成体１Ｃの主要部の厚さは、外装下塗り材の層及び外装上塗り材の層による。
【００２３】
図１の例に示すように、本発明の外装構成体１Ｃは、外断熱工法（外張り断熱工法ともいう）と組み合わせることが好適である。外断熱工法では、断熱ボード１Ｂ３が建物躯体の屋外側に配置されている。図１の外装構成体１Ｃは、断熱ボード１Ｂ３を屋外環境から保護する役割も果たしている。これは、ホタテ貝殻粉末を含むことによる優れた耐久性、殺菌性、透湿性による。
【００２４】
外装構成体１Ｃの特徴は、外装下塗り材１Ｃ１及び外装上塗り材１Ｃ３の２層が組み合わされている点にある。これらの層はいずれも、ホタテ貝殻粉末を含む外装塗材組成物に対して水分を添加した混練物を塗布したものである。各層を構成する外装塗装組成物の成分組成は異なっている。本明細書では、外装塗装組成物のうち外装下塗り材に用いるものを「外装下塗り材組成物」と称し、外装上塗り材に用いるものを「外装上塗り材組成物」と称している。「外装塗装組成物」はこれらの総称である。表１は、外装塗装組成物の配合例を示したものである。なお、外装塗装組成物には、施工時に添加される水分は含まれない。
【００２５】
【表１】
2014047544.tif 000003
【００２６】
外装下塗り材１Ｃ１の層を形成する外装下塗り材組成物は、１０〜２０質量％のホタテ貝殻粉末、５０〜７０質量％の固化材、及び、残部であるその他の成分からなる。外装下塗り材組成物の固化材は、例えば普通セメントが好適である。必要に応じて他の種類のセメントを用いてもよい。
【００２７】
一方、外装上塗り材１Ｃ３の層を形成する外装上塗り材組成物は、３５〜４５質量％のホタテ貝殻粉末、２５〜４５質量％の固化材、及び、残部であるその他の成分からなる。外装上塗り材組成物の固化材は、白色セメントと消石灰の混合物（例えば、１：１、２：１、又は１：２等の適宜の割合）とすることが好適である。
【００２８】
外装塗材組成物におけるその他の成分は、寒水石、パーライト等の無機質の軽量骨材ないしは混和材や、アクリル樹脂等の有機質添加材等である。一般的な外装塗材に用いられる添加物を必要に応じて添加してよい。
【００２９】
ホタテ貝殻粉末は、外装塗材組成物の骨材としての役割を担う。外装下塗り材組成物では、ホタテ貝殻粉末の量よりも固化材の量を多くし、一方、外装上塗り材組成物では、ホタテ貝殻粉末の量を固化材の量よりも多くすることが、好適である。外装下塗り材組成物は、屋内側の外装下地となる構成部材に対して強固に固着させるために固化材を多く配合している。外装上塗り材組成物は、屋外環境の影響を直接受けるため、ホタテ貝殻粉末の殺菌力及び耐久性による屋外環境からの保護のためにホタテ貝殻粉末を多く配合している。またこれは、ホタテ貝殻粉末により仕上がり面における白色と滑らかさを確保するためでもある。
【００３０】
ホタテ貝殻粉末は、ホタテ貝殻を焼成した後に粉砕するか、又は、焼成を行わずに粉砕する。いずれの場合も、粉砕後に所定の粒径範囲となるように篩い選別する。ホタテ貝殻粉末を用いる場合は、焼成粉末又は未焼成粉末のいずれかのみを用いてもよく、焼成粉末と未焼成粉末を混合して用いてもよい。
【００３１】
ホタテ貝殻粉末の製造工程の一例（焼成行う場合）は、次の通りである。（焼成を行わない場合は、少なくとも工程３を省略する。あるいは工程２と工程３を省略する。）
・工程１：貝をゆでて内部を除去した後、貝殻を数ヶ月程度屋外に放置し、時々切り返しながら乾燥させる。この工程で塩分が除去される。
・工程２：乾燥させた貝殻を、焼成炉に投入可能な大きさに粉砕する（一次粉砕）。
・工程３：焼成炉にて、４７０℃〜５３０℃の範囲で焼成する。約５００℃が好ましい。
・工程４：最大でも２mm程度の大きさの砕片となるようにクラッシャーにより粉砕する（二次粉砕）。
・工程５：篩い選別により、所定の粒径範囲となるように調製する。所定の粒径範囲については、後述する表２にて説明する。
こうして得られたホタテ貝殻粉末は、白色で無臭である。
【００３２】
２種の外装塗材組成物の配合例は、例えば次の通りである。
・外装下塗り材組成物：
ホタテ貝殻粉末          １５質量％
普通セメント            ６０質量%
パーライト              ２０質量％
アクリル系樹脂            ５質量％
・外装上塗り材組成物：
ホタテ貝殻粉末          ４０質量％
白色セメント            ２５質量％
消石灰                  １０質量％
パーライト              ２０質量％
アクリル系樹脂            ５質量％
【００３３】
表２は、上記の外装下塗り材組成物の配合例における、ホタテ貝殻粉末の粒径範囲と特性との関係を示す試験結果である。所定の粒径範囲をもつホタテ貝殻粉末の調製は、篩い選別により行った。特性については、外装下塗り材組成物に水を添加して外装下塗り材を調製し、断熱ボード上に塗布した際の施工性と、養生後の仕上がり面の状態により評価した。
【００３４】
【表２】
2014047544.tif 000004
【００３５】
０．７０mmを超える粒径の粒子を含む場合（試料(1)、(2)）は、施工性が悪く、また、仕上がり面に粒子が露出してざらつきが目立った。また、０．２０mm未満の粒径の粒子を含む場合（試料(1)、(2)、(3)、(4)、(7)、(8)）は、収縮しやすく、仕上がり面に細かい亀裂が生じた。以上の結果、施工性がよくかつ仕上がり面な良好な粒径範囲は、０．２０mm〜０．７０mm（試料(5)、(6)）であった。
【００３６】
さらに、粒径範囲０．２５mm〜０．６０mmに篩い選別したホタテ貝殻粉末を含む上記の外装下塗り材組成物の配合例により調製した外装下塗り材試料を、ポリスチレンフォーム断熱ボード（２００×１００×４０mm）に塗布した試験体について、気中凍結水中融解試験（JIS A1435-1991「建築用外壁材料の耐凍害性試験方法」に準ずる）を行ったところ、４００サイクルの繰り返しにおいても剥離等の異常が発生しなかった。また、ほぼ同様の試験体について、透湿性試験（JIS A 1324カップ法）を行ったところ、約１００ng／(ｍ２・s・Pa)の透湿係数が得られた。
【００３７】
以上の外装下塗り材組成物についての各試験結果は、上記の配合例による外装上塗り材組成物についても、ほぼ同様であった。
【００３８】
また、図１に示した、木造建物の躯体、断熱ボード及び外装構成体からなる全体構成について、建築基準法施工令第１０８条第一号及び第二号「外壁（耐力）３０分間防火性能」評価を行ったところ、これに合格した。
【００３９】
図２は、本発明による外装構成体を鉄筋コンクリート建物の外壁に適用した一例を模式的に示した展開斜視図である。図１の例と同じ構成要素については、同じ符号で示している。
【００４０】
鉄筋コンクリート建物の外壁１１の構造躯体は、コンクリート躯体１Ａ４である。この屋外側の表面に接着剤１Ｂ４を介して断熱ボード１Ｂ３が接合されている。断熱ボード１Ｂ３の屋外側に外装構成体１Ｃが設けられる。外装構成体１Ｃについては、図１の例と同様である。
【００４１】
図１及び図２に示した建物外壁の構成は一例であって、外装構成体１Ｃの屋内側の構成は、図示した例に限定されない。例えば、断熱ボード１Ｂ３の無い場合にも、外装構成体１Ｃを施工することができる。その場合は、建物躯体の屋外側の面に直接施工するか、又は、適宜の外装下地を設けてその上に施工すればよい。
【００４２】
図３は、図１及び図２の外装構成体１Ｃの断面を、厚さを誇張して概略的に示した図である。外装構成体１Ｃの施工方法は、例えば次の通りである。
・工程１：外装下塗り材１Ｃ１を、断熱ボード１Ｂ３に所定の厚さより薄くこてで塗布（１回目）した後、補強材１Ｃ２を外装下塗り材１Ｃ１に埋め込むように押し付けながら張り付ける。その上から、再度、外装下塗り材１Ｃ１をこてで塗布（２回目）して補強材１Ｃ２を埋設するとともに外装下塗り材１Ｃ１を所定の厚さとする。別の方法として、補強材１Ｃ２を断熱ボード１Ｂ３に適宜の留め具で固定し、補強材１Ｃ２の上から外装下塗り材１Ｃ１を塗布して補強材１Ｃ２が埋設されるようにしてもよい。
・工程２：外装下塗り材１Ｃ１を養生させ、ある程度乾燥させる。
・工程３：外装下塗り材１Ｃ１の上にこてで外装上塗り材１Ｃ３を所定の厚さにて塗布する。
・工程４：外装上塗り材１Ｃ３を養生させ、乾燥させる。
・工程５：オーバーコート調整材１Ｃ４をローラー又は吹き付けで塗布し、乾燥させる。
・工程６：オーバーコート材１Ｃ５をローラー又は吹き付けで塗布する。
・工程７：オーバーコート材１Ｃ５を養生させる。
【符号の説明】
【００４３】
１０、１１  建物の外壁
１Ａ１  柱
１Ａ２  間柱
１Ａ３  構造用合板
１Ｂ１  充填断熱材
１Ｂ２  透湿防水シート
１Ｂ３  断熱ボード
１Ｃ  外装構成体
１Ｃ１  外装下塗り材
１Ｃ２  補強材
１Ｃ３  外装上塗り材
１Ｃ４  オーバーコート調整材
１Ｃ５  オーバーコート材
【図１】
2014047544.tif 000005
【図２】
2014047544.tif 000006
【図３】
2014047544.tif 000007